(57)【特許請求の範囲】
【請求項１】
下記ポリマー（Ｆ）の前駆体基をイオン交換基に変換した、イオン交換容量が１．３５ミリ当量／ｇ乾燥樹脂以上であるポリマー（Ｈ）からなり、
前記ポリマー（Ｈ）のイオン交換基が、下式で表される基である、電解質材料。
−ＳＯ３−Ｍ＋
ただし、Ｍ＋は、Ｈ＋、一価の金属カチオン、または１以上の水素原子が炭化水素基と置換されていてもよいアンモニウムイオンである。
ポリマー（Ｆ）：イオン交換基の前駆体基およびジオキソラン環を有するペルフルオロモノマーに基づく繰り返し単位（Ａ）と、イオン交換基およびその前駆体基を有さず、ジオキソラン環を有するペルフルオロモノマーに基づく繰り返し単位（Ｂ）とを有し、下記に定義されるＴＱが２００℃以上であるポリマー。
ＴＱ：長さ１ｍｍ、内径１ｍｍのノズルから、２．９４ＭＰａの押出し圧力の条件でポリマー（Ｆ）の溶融押出しを行った際の押出し量が１００ｍｍ３／秒となる温度。
【請求項２】
前記繰り返し単位（Ａ）の前駆体基をイオン交換基に変換した繰り返し単位の少なくとも一種が、下式（ｕ１）で表わされる繰り返し単位である、請求項１に記載の電解質材料。
【化１】
0005565410.tif 000029
ただし、Ｒ１は、エーテル結合性酸素原子を有してもよい２価のペルフルオロ有機基であり、Ｒ２〜Ｒ６は、それぞれ独立にエーテル結合性酸素原子を有してもよい１価のペルフルオロ有機基またはフッ素原子である。
【請求項３】
前記Ｒ５およびＲ６が、フッ素原子である、請求項２に記載の電解質材料。
【請求項４】
前記Ｍ＋が、Ｈ＋である、請求項１〜３のいずれかに記載の電解質材料。
【請求項５】
前記式（ｕ１）で表わされる繰り返し単位の少なくとも一種が、下式（ｕ１−１）で表わされる繰り返し単位である、請求項２、３または４に記載の電解質材料。
【化２】
0005565410.tif 000030
【請求項６】
前記繰り返し単位（Ｂ）の少なくとも一種が、下式（ｕ２）で表わされる繰り返し単位である、請求項１〜５のいずれかに記載の電解質材料。
【化３】
0005565410.tif 000031
ただし、Ｒ７〜Ｒ１２は、それぞれ独立にエーテル結合性酸素原子を有してもよい１価のペルフルオロ有機基またはフッ素原子である。
【請求項７】
前記式（ｕ２）で表わされる繰り返し単位の少なくとも一種が、下式（ｕ２−１）で表わされる繰り返し単位である、請求項６に記載の電解質材料。
【化４】
0005565410.tif 000032
【請求項８】
分散媒と、該分散媒に分散された請求項１〜７のいずれかに記載の電解質材料とを含み、
前記分散媒が、水酸基を有する有機溶媒を含む、液状組成物。
【請求項９】
プロトン伝導性ポリマーを含む触媒層を有するアノードと、
プロトン伝導性ポリマーを含む触媒層を有するカソードと、
前記アノードと前記カソードとの間に配置される固体高分子電解質膜と
を備えた固体高分子形燃料電池用膜電極接合体において、
前記カソードおよび前記アノードの少なくとも一方の触媒層に含まれるプロトン伝導性ポリマーが、請求項１〜７のいずれかに記載の電解質材料であることを特徴とする固体高分子形燃料電池用膜電極接合体。
【発明の詳細な説明】
【技術分野】
【０００１】
本発明は、固体高分子形燃料電池用の電解質材料、該電解質材料を含む液状組成物、および該電解質材料を触媒層に含む固体高分子形燃料電池用膜電極接合体に関する。
【背景技術】
【０００２】
固体高分子形燃料電池用膜電極接合体の触媒層に含まれる電解質材料としては、一般的に下記のポリマー（１）が知られている。
下式（ｍ３）で表される化合物に基づく繰り返し単位とテトラフルオロエチレン（以下、ＴＦＥと記す。）に基づく繰り返し単位とを有するポリマーの−ＳＯ２Ｆ基をスルホン酸基（−ＳＯ３Ｈ基）に変換したポリマー（１）。
ＣＦ２＝ＣＦ（ＯＣＦ２ＣＦＺ）ｍＯｐ（ＣＦ２）ｎＳＯ２Ｆ  ・・・（ｍ３）。
ただし、Ｚは、フッ素原子またはトリフルオロメチル基であり、ｍは、０〜３の整数であり、ｐは、０または１であり、ｎは、１〜１２であり、ｍ＋ｐ＞０である。【０００３】
固体高分子形燃料電池には、燃料電池システムの簡素化や低コスト化のために、反応ガス（燃料ガスおよび酸化剤ガス）の相対湿度が低い低加湿、さらには無加湿条件における運転が求められている。低加湿、無加湿条件下で充分な発電特性（出力電圧等）を発揮させるためには、触媒層に含まれる電解質材料の導電性を高くすること、すなわち電解質材料のイオン交換容量を高くする必要がある。
しかし、ポリマー（１）のイオン交換容量を高くする、すなわち式（ｍ３）で表される化合物に基づく繰り返し単位の割合を増やすと、ポリマー（１）の含水率（吸水性）が高くなるため、反応ガスの相対湿度が高い高加湿条件下では、触媒層において水蒸気の凝縮による細孔の閉塞（フラッディング）が発生しやすく、イオン交換容量を高くすることは困難である。【０００４】
一方、電解質材料としては分子内に環構造を有するポリマーも知られている。たとえば、−ＳＯ２Ｆ基およびジオキソラン環を有するペルフルオロモノマーに基づく繰り返し単位と、−ＳＯ２Ｆ基を有さず、ジオキソラン環を有するペルフルオロモノマーに基づく繰り返し単位とを有するポリマーの−ＳＯ２Ｆ基をスルホン酸基（−ＳＯ３Ｈ基）に変換したポリマー（２）である（特許文献１）。【０００５】
ポリマー（２）を触媒層の電解質材料に用いた固体高分子形燃料電池は、ポリマー（１）を用いたものに比べ発電特性に優れる特徴を持つ。低加湿、無加湿条件下で更なる高性能を発現させるためには、ポリマー（２）のイオン交換容量を高くすることが有効である。しかし、ポリマー（２）のイオン交換容量を単に高くしただけでは、ポリマー（２）の含水率（吸水性）が急激に高くなるため、反応ガスの相対湿度が高い高加湿条件下では、フラッディングが発生しやすくなり発電特性（出力電圧等）が低下し、ポリマー（２）の特徴を充分に引き出すことができない。
【先行技術文献】
【特許文献】
【０００６】
【特許文献１】国際公開第２００４／０９７８５１号パンフレット
【発明の概要】
【発明が解決しようとする課題】
【０００７】
本発明は、ジオキソラン環を有するモノマーに基づく繰り返し単位を有しているポリマーのイオン交換容量を高くしても含水率の上昇が抑えられる電解質材料；低加湿、無加湿条件下および高加湿条件下のいずれにおいても発電特性に優れる膜電極接合体；および該膜電極接合体における触媒層の形成に好適な液状組成物を提供する。
【課題を解決するための手段】
【０００８】
本発明の電解質材料は、下記ポリマー（Ｆ）の前駆体基をイオン交換基に変換した、イオン交換容量が１．３５ミリ当量／ｇ乾燥樹脂以上であるポリマー（Ｈ）からなり、前記ポリマー（Ｈ）のイオン交換基が、下式で表される基であることを特徴とする。
−ＳＯ３−Ｍ＋
ただし、Ｍ＋は、Ｈ＋、一価の金属カチオン、または１以上の水素原子が炭化水素基と置換されていてもよいアンモニウムイオンである。
ポリマー（Ｆ）：イオン交換基の前駆体基およびジオキソラン環を有するペルフルオロモノマーに基づく繰り返し単位（Ａ）と、イオン交換基およびその前駆体基を有さず、ジオキソラン環を有するペルフルオロモノマーに基づく繰り返し単位（Ｂ）とを有し、下記に定義されるＴＱが２００℃以上であるポリマー。
ＴＱ：長さ１ｍｍ、内径１ｍｍのノズルから、２．９４ＭＰａの押出し圧力の条件でポリマー（Ｆ）の溶融押出しを行った際の押出し量が１００ｍｍ３／秒となる温度。
【００１０】
前記繰り返し単位（Ａ）の前駆体基をイオン交換基に変換した繰り返し単位の少なくとも一種は、下式（ｕ１）で表わされる繰り返し単位であることが好ましい。【００１１】
【化１】
0005565410.tif 000002
【００１２】
ただし、Ｒ１は、エーテル結合性酸素原子を有してもよい２価のペルフルオロ有機基であり、Ｒ２〜Ｒ６は、それぞれ独立にエーテル結合性酸素原子を有してもよい１価のペルフルオロ有機基またはフッ素原子である。
前記Ｒ５およびＲ６は、フッ素原子であることが好ましい。
前記Ｍ＋は、Ｈ＋であることが好ましい。
前記式（ｕ１）で表わされる繰り返し単位の少なくとも一種は、下式（ｕ１−１）で表わされる繰り返し単位であることが好ましい。【００１３】
【化２】
0005565410.tif 000003
【００１４】
前記繰り返し単位（Ｂ）の少なくとも一種は、下式（ｕ２）で表わされる繰り返し単位であることが好ましい。【００１５】
【化３】
0005565410.tif 000004
【００１６】
ただし、Ｒ７〜Ｒ１２は、それぞれ独立にエーテル結合性酸素原子を有してもよい１価のペルフルオロ有機基またはフッ素原子である。
前記式（ｕ２）で表わされる繰り返し単位の少なくとも一種は、下式（ｕ２−１）で表わされる繰り返し単位であることが好ましい。【００１７】
【化４】
0005565410.tif 000005
【００１８】
本発明の液状組成物は、分散媒と、該分散媒に分散された本発明の電解質材料とを含み、前記分散媒が、水酸基を有する有機溶媒を含むことを特徴とする。【００１９】
本発明の固体高分子形膜電極接合体は、プロトン伝導性ポリマーを含む触媒層を有するアノードと、プロトン伝導性ポリマーを含む触媒層を有するカソードと、前記アノードと前記カソードとの間に配置される固体高分子電解質膜とを備えた固体高分子形燃料電池用膜電極接合体において、前記カソードおよび前記アノードの少なくとも一方の触媒層に含まれるプロトン伝導性ポリマーが、本発明の電解質材料であることを特徴とする。
【発明の効果】
【００２０】
本発明の電解質材料は、ジオキソラン環を有するモノマーに基づく繰り返し単位を有しているポリマーのイオン交換容量を高くしても含水率の上昇が抑えられる。
本発明の膜電極接合体は、低加湿、無加湿条件下および高加湿条件下のいずれにおいても発電特性に優れる。
本発明の液状組成物は、本発明の膜電極接合体における触媒層の形成に好適である。
【図面の簡単な説明】
【００２１】
【図１】本発明の膜電極接合体の一例を示す断面図である。
【図２】本発明の膜電極接合体の他の例を示す断面図である。
【発明を実施するための形態】
【００２２】
本明細書においては、式（ｕ１）で表される繰り返し単位を単位（ｕ１）と記す。他の式で表される繰り返し単位も同様に記す。
また、本明細書においては、式（ｍ１）で表される化合物を化合物（ｍ１）と記す。他の式で表される化合物も同様に記す。
また、本明細書においては、式（ｇ１）で表される基を基（ｇ１）と記す。他の式で表される基も同様に記す。
【００２３】
＜電解質材料＞
本発明の電解質材料は、ポリマー（Ｆ）の前駆体基をイオン交換基に変換したポリマー（Ｈ）からなる。
【００２４】
（ポリマー（Ｆ））：
ポリマー（Ｆ）は、特定の繰り返し単位（Ａ）と、特定の繰り返し単位（Ｂ）と、必要に応じて他の繰り返し単位（Ｃ）とを有するポリマーである。
【００２５】
繰り返し単位（Ａ）：
繰り返し単位（Ａ）は、イオン交換基の前駆体基およびジオキソラン環を有するペルフルオロモノマー（以下、モノマー（ａ）とも記す。）に基づく繰り返し単位である。
繰り返し単位とは、モノマーが重合することによって形成された該モノマーに由来する単位を意味する。繰り返し単位は、重合反応によって直接形成された単位であってもよく、ポリマーを処理することによって該単位の一部が別の構造に変換された単位であってもよい。
モノマーとは、重合反応性の炭素−炭素二重結合を有する化合物である。
前駆体基とは、加水分解処理、酸型化処理等の公知の処理によりイオン交換基に変換できる基である。前駆体基としては、−ＳＯ２Ｆ基等が挙げられる。
ジオキソラン環とは、下式（ｓ１）で表される骨格を有する環である。ジオキソラン環には、環を構成する炭素−炭素結合が二重結合である下式（ｓ２）で表される骨格を有する環は含まれない。
【００２６】
【化５】
0005565410.tif 000006
【００２７】
モノマー（ａ）としては、重合時の高い反応性の観点から、化合物（ｍ１）が好ましい。
【００２８】
【化６】
0005565410.tif 000007
【００２９】
Ｒ１は、エーテル結合性酸素原子を有してもよい２価のペルフルオロ有機基である。有機基は、炭素原子を１個以上有する基である。２価のペルフルオロ有機基としては、ペルフルオロアルキレン基が好ましい。ペルフルオロアルキレン基がエーテル結合性酸素原子を有する場合、該酸素原子は、１個であってもよく、２個以上であってもよい。また、該酸素原子は、ペルフルオロアルキレン基の炭素−炭素結合間に挿入されていてもよく、炭素原子結合末端に挿入されていてもよい。ペルフルオロアルキレン基は、直鎖状であってもよく、分岐状であってもよく、直鎖状であることが好ましい。
【００３０】
Ｒ２〜Ｒ６は、それぞれ独立にエーテル結合性酸素原子を有してもよい１価のペルフルオロ有機基またはフッ素原子である。１価のペルフルオロ有機基としては、ペルフルオロアルキル基が好ましい。ペルフルオロアルキル基がエーテル結合性酸素原子を有する場合、該酸素原子は、１個であってもよく、２個以上であってもよい。また、該酸素原子は、ペルフルオロアルキル基の炭素−炭素結合間に挿入されていてもよく、炭素原子結合末端に挿入されていてもよい。ペルフルオロアルキル基は、直鎖状であってもよく、分岐状であってもよく、直鎖状であることが好ましい。
【００３１】
Ｒ５およびＲ６は、重合反応性が高い点から、少なくとも一方がフッ素原子であることが好ましく、両方がフッ素原子であることがより好ましい。
化合物（ｍ１）としては、合成が容易である点および重合反応性が高い点から、化合物（ｍ１−１）が特に好ましい。
【００３２】
【化７】
0005565410.tif 000008
【００３３】
化合物（ｍ１）は、国際公開第２００３／０３７８８５号パンフレット、特開２００５−３１４３８８の号公報、特開２００９−０４０９０９号公報等に記載された方法により合成できる。
【００３４】
繰り返し単位（Ｂ）：
繰り返し単位（Ｂ）は、イオン交換基およびその前駆体基を有さず、ジオキソラン環を有するペルフルオロモノマー（以下、モノマー（ｂ）とも記す。）に基づく繰り返し単位である。
イオン交換基は、Ｈ＋、一価の金属カチオン、アンモニウムイオン等を有する基である。イオン交換基としては、後述の基（ｇ１）等が挙げられる。
【００３５】
モノマー（ｂ）としては、重合時の高い反応性の観点から、化合物（ｍ２）が好ましい。
【００３６】
【化８】
0005565410.tif 000009
【００３７】
Ｒ７〜Ｒ１２は、それぞれ独立にエーテル結合性酸素原子を有してもよい１価のペルフルオロ有機基またはフッ素原子である。１価のペルフルオロ有機基としては、ペルフルオロアルキル基が好ましい。ペルフルオロアルキル基がエーテル結合性酸素原子を有する場合、該酸素原子は、１個であってもよく、２個以上であってもよい。また、該酸素原子は、ペルフルオロアルキル基の炭素−炭素結合間に挿入されていてもよく、炭素原子結合末端に挿入されていてもよい。ペルフルオロアルキル基は、直鎖状であってもよく、分岐状であってもよく、直鎖状であることが好ましい。
【００３８】
Ｒ１１およびＲ１２は、重合反応性が高い点から、少なくとも一方がフッ素原子であることが好ましく、両方がフッ素原子であることがより好ましい。
化合物（ｍ２）としては、合成が容易である点および重合反応性が高い点から、化合物（ｍ２−１）が特に好ましい。
【００３９】
【化９】
0005565410.tif 000010
【００４０】
モノマー（ｂ）として、イオン交換基およびその前駆体基を有さず、ジオキソラン環を有し、かつ重合反応性を有する炭素−炭素二重結合を１つ有するペルフルオロモノマー（以下、モノマー（ｂ’）とも記す。）とイオン交換基およびその前駆体基を有さず、ジオキソラン環を有し、かつ重合反応性を有する炭素−炭素二重結合を２つ以上有するペルフルオロモノマー（以下、モノマー（ｂ”）とも記す。）とを併用してもよい。モノマー（ａ）、モノマー（ｂ’）およびモノマー（ｂ”）の３つのモノマーを重合することによりポリマー（Ｆ）の分子量、つまりＴＱを上げることができる。
【００４１】
モノマー（ｂ”）としては、化合物（ｍ２”）が好ましい。
【００４２】
【化１０】
0005565410.tif 000011
【００４３】
ただし、ＱＦ１は、単結合、酸素原子、またはエーテル結合性酸素原子を有してもよい炭素数１〜１０のペルフルオロアルキレン基である。
化合物（ｍ２”）としては、合成が容易である点および重合反応性が高い点から、化合物（ｍ２”−１）〜（ｍ２”−６）が好ましい。
【００４４】
【化１１】
0005565410.tif 000012
【００４５】
モノマー（ｂ”）の添加量は、ポリマー（Ｆ）を構成する全モノマー（モノマー（ａ）、モノマー（ｂ’）およびモノマー（ｂ”）の合計）１００モル％のうち、０.００１〜５０モル％が好ましい。０.００１モル％未満では、分子量を上げる効果が少なく、また、５０モル％より多いと、分子量が高くなりすぎ、その後工程で液状組成物の調製が難しくなる。
【００４６】
他の繰り返し単位（Ｃ）：
他の繰り返し単位（Ｃ）は、前記ジオキソラン環を有するペルフルオロモノマー以外の他のモノマー（以下、モノマー（ｃ）とも記す。）に基づく繰り返し単位である。
モノマー（ｃ）としては、ＴＦＥ、クロロトリフルオロエチレン、トリフルオロエチレン、フッ化ビニリデン、フッ化ビニル、エチレン、プロピレンン、ペルフルオロ（３−ブテニルビニルエーテル）、ペルフルオロ（アリルビニルエーテル）、ペルフルオロα−オレフィン類（ヘキサフルオロプロピレン等）、（ペルフルオロアルキル）エチレン類（（ペルフルオロブチル）エチレン等）、（ペルフルオロアルキル）プロペン類（３−ペルフルオロオクチル−１−プロペン等）、ペルフルオロ（アルキルビニルエーテル）類等が挙げられる。モノマー（ｃ）としては、ＴＦＥが特に好ましい。ＴＦＥは高い結晶性を有するため、ポリマー（Ｈ）が含水した際の膨潤を抑える効果があり、ポリマー（Ｈ）の含水率を低減できる。
【００４７】
また、モノマー（ｃ）として、重合反応性を有する炭素−炭素二重結合を２つ以上有するペルフルオロモノマー（以下、モノマー（ｃ”）とも記す。）を用いてもよい。モノマー（ｃ”）を用いることにより、ポリマー（Ｆ）のＴＱを上げることができ、ポリマー（Ｈ）の含水率を抑制する効果を有する。
【００４８】
モノマー（ｃ”）としては、化合物（ｍ５）が挙げられる。
ＣＦ２＝ＣＦＯＲｆ３ＯＣＦ＝ＣＦ２  ・・・（ｍ５）。
ただし、Ｒｆ３は、直鎖または分岐構造を有するエーテル結合性酸素原子を有してもよいペルフルオロアルキレン基である。
【００４９】
化合物（ｍ５）としては、合成が容易である点から、化合物（ｍ５−１）〜（ｍ５−３）が好ましい。
ＣＦ２＝ＣＦＯＣＦ＝ＣＦ２  ・・・（ｍ５−１）、
ＣＦ２＝ＣＦＯ（ＣＦ２）ｈＯＣＦ＝ＣＦ２  ・・・（ｍ５−２）、
ＣＦ２＝ＣＦ［ＯＣＦ２ＣＦ（ＣＦ３）］ｉＯ（ＣＦ２）ｋ［ＯＣＦ（ＣＦ３）ＣＦ２］ｊＯＣＦ＝ＣＦ２  ・・・（ｍ５−３）。
ただし、ｈ、ｋは、２〜８の整数であり、ｉ、ｊは、それぞれ独立に０〜５の整数であり、ｉ＋ｊ≧１である。
【００５０】
モノマー（ｃ”）の添加量は、ポリマー（Ｆ）を構成する全モノマー（モノマー（ａ）、モノマー（ｂ）およびモノマー（ｃ）の合計）１００モル％のうち、０.００１〜２０モル％が好ましい。０.００１モル％未満では、分子量を上げる効果が充分でなく、また、２０モル％より多いと、モノマー（ａ）、モノマー（ｂ）との反応性の違いからポリマー（Ｆ）の製造が難しくなる。
【００５１】
イオン交換容量：
ポリマー（Ｈ）のイオン交換容量は、１．３５ミリ当量／ｇ乾燥樹脂以上であり、１.４〜３.８ミリ当量／ｇ乾燥樹脂が好ましい。イオン交換容量が１．３５ミリ当量／ｇ乾燥樹脂以上であれば、ポリマー（Ｈ）の導電性が高くなるため、固体高分子形燃料電池の触媒層の電解質材料として用いた場合、充分な電池出力を得ることできる。イオン交換容量が３.８ミリ当量／ｇ乾燥樹脂以下であれば、ＴＱの高いポリマー（Ｆ）の合成が容易であり、また、ポリマー（Ｈ）の含水率上昇が抑えられる。
【００５２】
ポリマー（Ｈ）のイオン交換容量を１．３５ミリ当量／ｇ乾燥樹脂以上にするには、ポリマー（Ｆ）を合成する際の化合物（ｍ１）の割合を調整する。具体的には、重合時のモノマー組成を制御することが重要であり、そのためには、モノマーの重合反応性を考慮した上で仕込み組成を決める必要がある。また、モノマーを２種以上反応させる場合は、より反応性の高いモノマーを逐次的または連続的に添加することで、一定の組成で反応を進めることができる。
【００５３】
ＴＱ：
ポリマー（Ｆ）のＴＱは、２００℃以上であり、２３０℃以上が好ましく、２５０℃以上がより好ましい。ＴＱが２００℃以上であれば、ポリマー（Ｆ）のイオン交換容量を高くしても、ポリマー（Ｈ）の含水率の上昇が抑えられ、固体高分子形燃料電池の触媒層の電解質材料として用いた場合、触媒層におけるフラッディングが抑えられる。
ポリマー（Ｆ）のＴＱは、長さ１ｍｍ、内径１ｍｍのノズルから、２．９４ＭＰａの押出し圧力の条件でポリマー（Ｆ）の溶融押出しを行った際の押出し量が１００ｍｍ３／秒となる温度であり、ポリマー（Ｆ）の分子量の指標となる。
【００５４】
ポリマー（Ｆ）のＴＱを２００℃以上に調整する方法としては、特に限定はされないが（ｉ）重合条件を調整する方法、（ii）重合反応性を有する炭素−炭素二重結合を２個以上有するペルフルオロモノマーを添加する方法、等が挙げられる。
（ｉ）の方法においては、重合時の連鎖移動を抑制することが重要である。具体的には、重合の形態としては溶媒を用いないバルク重合を行うことが好ましい。溶液重合を行う際には、連鎖移動性の少ない溶媒を用いることが有効である。ラジカル開始剤としては連鎖移動性の少ないラジカル開始剤、特にパーフルオロ化合物からなるラジカル開始剤を用いることが好ましい。また、ラジカル開始剤による再結合停止反応を減らすために、モノマーに対するラジカル開始剤の量を減らすことも有効である。
（ii）の方法においては、上述したとおり、重合反応性を有する炭素−炭素二重結合を２個以上有するペルフルオロモノマーを添加することによりＴＱを上げることができる。
【００５５】
ポリマー（Ｆ）の製造：
ポリマー（Ｆ）は、モノマー（ａ）、モノマー（ｂ）、および必要に応じてモノマー（ｃ）を重合することによって製造される。
【００５６】
重合法としては、バルク重合法、溶液重合法、懸濁重合法、乳化重合法等の公知の重合法が挙げられる。また、液体または超臨界の二酸化炭素中にて重合を行ってもよい。
重合は、ラジカルが生起する条件で行われる。ラジカルを生起させる方法としては、紫外線、γ線、電子線等の放射線を照射する方法、ラジカル開始剤を添加する方法等が挙げられる。
重合温度は、通常、１０〜１５０℃である。
【００５７】
ラジカル開始剤としては、ビス（フルオロアシル）ペルオキシド類、ビス（クロロフルオロアシル）ペルオキシド類、ジアルキルペルオキシジカーボネート類、ジアシルペルオキシド類、ペルオキシエステル類、アゾ化合物類、過硫酸塩類等が挙げられ、不安定末端基が少ないポリマー（Ｆ）が得られる点から、ビス（フルオロアシル）ペルオキシド類等のペルフルオロ化合物が好ましい。
【００５８】
溶液重合法にて用いる溶媒としては、２０〜３５０℃の沸点を有する溶媒が好ましく、４０〜１５０℃の沸点を有する溶媒がより好ましい。溶媒としては、ペルフルオロトリアルキルアミン類（ペルフルオロトリブチルアミン等）、ペルフルオロカーボン類（ペルフルオロヘキサン、ペルフルオロオクタン等）、ハイドロフルオロカーボン類（１Ｈ，４Ｈ−ペルフルオロブタン、１Ｈ−ペルフルオロヘキサン等）、ハイドロクロロフルオロカーボン類（３，３−ジクロロ−１，１，１，２，２−ペンタフルオロプロパン、１，３−ジクロロ−１，１，２，２，３−ペンタフルオロプロパン等）が挙げられる。
【００５９】
溶液重合法においては、溶媒中にモノマー、ラジカル開始剤等を添加し、溶媒中にてラジカルを生起させてモノマーの重合を行う。モノマーの添加は、一括添加であってもよく、逐次添加であってもよく、連続添加であってもよい。
【００６０】
懸濁重合法においては、水を分散媒として用い、該分散媒中にモノマー、非イオン性のラジカル開始剤等を添加し、分散媒中にてラジカルを生起させてモノマーの重合を行う。
非イオン性のラジカル開始剤としては、ビス（フルオロアシル）ペルオキシド類、ビス（クロロフルオロアシル）ペルオキシド類、ジアルキルペルオキシジカーボネート類、ジアシルペルオキシド類、ペルオキシエステル類、ジアルキルペルオキシド類、ビス（フルオロアルキル）ペルオキシド類、アゾ化合物類等が挙げられる。
分散媒には、助剤として前記溶媒；懸濁粒子の凝集を防ぐ分散安定剤として界面活性剤；分子量調整剤として炭化水素系化合物（ヘキサン、メタノール等）等を添加してもよい。
【００６１】
（ポリマー（Ｈ））
ポリマー（Ｈ）は、ポリマー（Ｆ）の前駆体基をイオン交換基に変換したポリマーであり、特定の繰り返し単位（Ａ’）と、特定の繰り返し単位（Ｂ）と、必要に応じて他の繰り返し単位（Ｃ）とを有するポリマーである。
【００６２】
繰り返し単位（Ａ’）
繰り返し単位（Ａ’）は、繰り返し単位（Ａ）の前駆体基をイオン交換基に変換した繰り返し単位である。
イオン交換基は、基（ｇ１）であることが好ましい。
−（ＳＯ２Ｘ（ＳＯ２Ｒｆ）ａ）−Ｍ＋  ・・・（ｇ１）。
【００６３】
Ｍ＋は、Ｈ＋、一価の金属カチオン、または１以上の水素原子が炭化水素基と置換されていてもよいアンモニウムイオンであり、高導電性の観点から、Ｈ＋が好ましい。
Ｒｆは、エーテル結合性酸素原子を有してもよい直鎖または分岐のペルフルオロアルキル基である。ペルフルオロアルキル基の炭素数は、１〜８が好ましく、１〜６がより好ましい。２個以上のＲｆを有する場合、Ｒｆは、それぞれ同じ基であってもよく、それぞれ異なる基であってもよい。
【００６４】
Ｘは、酸素原子、窒素原子または炭素原子であって、Ｘが酸素原子の場合ａ＝０であり、Ｘが窒素原子の場合ａ＝１であり、Ｘが炭素原子の場合ａ＝２である。
基（ｇ１）としては、スルホン酸基（−ＳＯ３−Ｍ＋基）、スルホンイミド基（−ＳＯ２Ｎ（ＳＯ２Ｒｆ）−Ｍ＋基）、またはスルホンメチド基（−ＳＯ２Ｃ（ＳＯ２Ｒｆ）２）−Ｍ＋基）が挙げられる。
【００６５】
繰り返し単位（Ａ’）としては、繰り返し単位（Ａ）を構成するモノマー（ａ）の重合反応性の高さから、単位（ｕ１）が好ましい
【００６６】
【化１２】
0005565410.tif 000013
【００６７】
Ｒ１〜Ｒ６は、化合物（ｍ１）において説明した通りである。
Ｒ５およびＲ６は、重合反応性が高い点から、少なくとも一方がフッ素原子であることが好ましく、両方がフッ素原子であることがより好ましい。
単位（ｕ１）としては、繰り返し単位（Ａ）を構成するモノマー（ａ）の合成のしやすさから、単位（ｕ１−１）が特に好ましい。
【００６８】
【化１３】
0005565410.tif 000014
【００６９】
繰り返し単位（Ｂ）：
繰り返し単位（Ｂ）は、イオン交換基およびその前駆体基を有さず、ジオキソラン環を有するペルフルオロモノマーに基づく繰り返し単位である。
【００７０】
繰り返し単位（Ｂ）としては、モノマー（ｂ）の重合反応性の高さから、単位（ｕ２）が好ましい。
【００７１】
【化１４】
0005565410.tif 000015
【００７２】
Ｒ７〜Ｒ１２は、化合物（ｍ２）において説明した通りである。
Ｒ１１およびＲ１２は、重合反応性が高い点から、少なくとも一方がフッ素原子であることが好ましく、両方がフッ素原子であることがより好ましい。
単位（ｕ２）としては、モノマー（ｂ）の合成のしやすさから、単位（ｕ２−１）が特に好ましい。
【００７３】
【化１５】
0005565410.tif 000016
【００７４】
他の繰り返し単位（Ｃ）：
他の繰り返し単位（Ｃ）は、前記ジオキソラン環を有するペルフルオロモノマー以外の他のモノマーに基づく繰り返し単位である。
他のモノマーとしては、上述の他のモノマーが挙げられる。
【００７５】
ポリマー（Ｈ）の製造：
ポリマー（Ｈ）は、ポリマー（Ｆ）の前駆体基をイオン交換基に変換することによって製造される。
【００７６】
−ＳＯ２Ｆ基をスルホン酸基（−ＳＯ３−Ｈ＋基）に変換する方法としては、下記（ｉ）の方法が挙げられ、−ＳＯ２Ｆ基をスルホンイミド基（−ＳＯ２Ｎ（ＳＯ２Ｒｆ）−Ｈ＋基）に変換する方法としては、下記（ii）の方法が挙げられる。
（ｉ）ポリマー（Ｆ）の−ＳＯ２Ｆ基を加水分解してスルホン酸塩とし、スルホン酸塩を酸型化してスルホン酸基に変換する方法。
（ii）ポリマー（Ｆ）の−ＳＯ２Ｆ基をイミド化して塩型のスルホンイミド基とし、さらに酸型化して酸型のスルホンイミド基に変換する方法。
【００７７】
（ｉ）の方法：
加水分解は、たとえば、溶媒中にてポリマー（Ｆ）と塩基性化合物とを接触させて行う。塩基性化合物としては、水酸化ナトリウム、水酸化カリウム等が挙げられる。溶媒としては、水、水と極性溶媒との混合溶媒等が挙げられる。極性溶媒としては、アルコール類（メタノール、エタノール等）、ジメチルスルホキシド等が挙げられる。
酸型化は、たとえば、スルホン酸塩を有するポリマーを、塩酸、硫酸等の水溶液に接触させて行う。
加水分解および酸型化は、通常、０〜１２０℃にて行う。
【００７８】
（ii）の方法：
イミド化としては、下記の方法が挙げられる。
（ii−１）−ＳＯ２Ｆ基と、ＲｆＳＯ２ＮＨＭとを反応させる方法。
（ii−２）アルカリ金属水酸化物、アルカリ金属炭酸塩、ＭＦ、アンモニアまたは１〜３級アミンの存在下で、−ＳＯ２Ｆ基と、ＲｆＳＯ２ＮＨ２とを反応させる方法。
（ii−３）−ＳＯ２Ｆ基と、ＲｆＳＯ２ＮＭＳｉ（ＣＨ３）３とを反応させる方法。
ただし、Ｍは、アルカリ金属または１〜４級のアンモニウムである。
酸型化は、塩型のスルホンイミド基を有するポリマーを、酸（硫酸、硝酸、塩酸等）で処理することにより行う。
【００７９】
なお、イオン交換基がスルホンイミド基であるポリマー（Ｈ）は、化合物（ｍ１）の−ＳＯ２Ｆ基をスルホンイミド基に変換した化合物（ｍ１'）と、化合物（ｍ２）と、必要に応じて他のモノマーと重合させることによっても製造できる。
化合物（ｍ１'）は、化合物（ｍ１）の炭素−炭素二重結合に塩素または臭素を付加し、−ＳＯ２Ｆ基を（ii）の方法でスルホンイミド基に変換した後、金属亜鉛を用いて脱塩素または脱臭素反応を行うことにより製造できる。
【００８０】
以上説明した本発明の電解質材料にあっては、特定の繰り返し単位（Ａ）と特定の繰り返し単位（Ｂ）とを有し、かつポリマー（Ｆ）の前駆体基をイオン交換基に変換したイオン交換容量が１．３５ミリ当量／ｇ乾燥樹脂以上であるポリマー（Ｈ）からなるため、該電解質材料を触媒層に含ませた膜電極接合体は、低加湿、無加湿条件下において充分な発電特性（出力電圧等）を発揮できる。
【００８１】
なお、ポリマー（Ｈ）のイオン交換容量を単に高くしただけでは、ポリマー（Ｈ）の含水率（吸水性）が急激に高くなってしまう。そこで、本発明者らが鋭意検討した結果、ポリマー（Ｆ）のイオン交換容量を高くすると同時にポリマー（Ｆ）のＴＱも高くすると、ポリマー（Ｈ）の含水率の上昇が抑えられることがわかった。
【００８２】
従来の結晶性を有するポリマー（たとえば、上述の化合物（ｍ３）に基づく繰り返し単位とＴＦＥに基づく繰り返し単位とを有するポリマーの−ＳＯ２Ｆ基をスルホン酸基に変換したポリマー）では、分子量（すなわちＴＱ）を高くすると機械的強度が高くなることは知られているが、ＴＱを高くしても含水率の抑制効果は小さい。ＴＱを高くすると含水率の上昇が抑えられるという現象は、本発明におけるポリマー（Ｈ）のようなアモルファスのポリマーにおいて特に顕著に見られる現象である。
【００８３】
＜液状組成物＞
本発明の液状組成物は、分散媒と、該分散媒に分散された本発明の電解質材料とを含む組成物である。
【００８４】
分散媒は、水酸基を有する有機溶媒を含む。
水酸基を有する有機溶媒としては、メタノール、エタノール、１−プロパノール、２−プロパノール、２，２，２−トリフルオロエタノール、２，２，３，３，３−ペンタフルオロ−１−プロパノール、２，２，３，３−テトラフルオロ−１−プロパノール、４，４，５，５，５−ペンタフルオロ−１−ペンタノール、１，１，１，３，３，３−ヘキサフルオロ−２−プロパノール、３，３，３−トリフルオロ−１−プロパノール、３，３，４，４，５，５，６，６，６−ノナフルオロ−１−ヘキサノール、３，３，４，４，５，５，６，６，７，７，８，８，８−トリデカフルオロ−１−オクタノール等が挙げられる。
水酸基を有する有機溶媒は、１種を単独で用いてもよく、２種以上を混合して用いてもよい。
【００８５】
分散媒は、水を含むことが好ましい。
水の割合は、分散媒（１００質量％）のうち、１０〜９９質量％が好ましく、４０〜９９質量％がより好ましい。水の割合を増やすことにより、分散媒に対する電解質材料の分散性を向上できる。
水酸基を有する有機溶媒の割合は、分散媒（１００質量％）のうち、１〜９０質量％が好ましく、１〜６０質量％がより好ましい。
電解質材料の割合は、液状組成物（１００質量％）のうち、１〜５０質量％が好ましく、３〜３０質量％がより好ましい。
本発明の液状組成物は、後述の膜電極接合体における触媒層の形成に好適に用いられる。
【００８６】
＜膜電極接合体＞
図１は、本発明の固体高分子形燃料電池用膜電極接合体（以下、膜電極接合体と記す。）の一例を示す断面図である。膜電極接合体１０は、触媒層１１およびガス拡散層１２を有するアノード１３と、触媒層１１およびガス拡散層１２を有するカソード１４と、アノード１３とカソード１４との間に、触媒層１１に接した状態で配置される固体高分子電解質膜１５とを具備する。
【００８７】
（触媒層）
触媒層１１は、触媒と、プロトン伝導性ポリマーとを含む層である。
触媒としては、カーボン担体に白金または白金合金を担持した担持触媒が挙げられる。
カーボン担体としては、カーボンブラック粉末が挙げられる。
【００８８】
プロトン伝導性ポリマーとしては、本発明の電解質材料、公知の電解質材料が挙げられ、カソードおよびアノードの少なくとも一方の触媒層に含まれるプロトン伝導性ポリマーが、本発明の電解質材料であり、カソードおよびアノードの両方の触媒層に含まれるプロトン伝導性ポリマーが、本発明の電解質材料であることが好ましい。
【００８９】
触媒層１１は、フラッディングの抑制効果が高まる点から、撥水化剤を含んでいてもよい。撥水化剤としては、テトラフルオロエチレン−ヘキサフルオロプロピレン共重合体、テトラフルオロエチレン−ペルフルオロ（アルキルビニルエーテル）共重合体、ポリテトラフルオロエチレン等が挙げられる。撥水化剤としては、触媒層１１を撥水化処理しやすい点から、溶媒に溶解できる含フッ素ポリマーが好ましい。撥水化剤の量は、触媒層１１（１００質量％）中、０．０１〜３０質量％が好ましい。
【００９０】
触媒層１１の形成方法としては、下記の方法が挙げられる。
（ｉ）触媒層形成用液を、固体高分子電解質膜１５、ガス拡散層１２、またはカーボン層１６上に塗布し、乾燥させる方法。
（ii）触媒層形成用液を基材フィルム上に塗布し、乾燥させ触媒層１１を形成し、該触媒層１１を固体高分子電解質膜１５上に転写する方法。
【００９１】
触媒層形成用液は、電解質材料および触媒を分散媒に分散させた液である。触媒層形成用液は、たとえば、本発明の液状組成物と、触媒の分散液とを混合することにより調製できる。
【００９２】
（ガス拡散層）
ガス拡散層１２は、触媒層１１に均一にガスを拡散させる機能および集電体としての機能を有する。
ガス拡散層１２としては、カーボンペーパー、カーボンクロス、カーボンフェルト等が挙げられる。
ガス拡散層１２は、ポリテトラフルオロエチレン等によって撥水化処理されていることが好ましい。
【００９３】
（カーボン層）
膜電極接合体１０は、図２に示すように、触媒層１１とガス拡散層１２との間にカーボン層１６を有していてもよい。カーボン層１６を配置することにより、触媒層１１の表面のガス拡散性が向上し、固体高分子形燃料電池の発電性能が大きく向上する。
【００９４】
カーボン層１６は、カーボンと非イオン性含フッ素ポリマーとを含む層である。
カーボンとしては、繊維径１〜１０００ｎｍ、繊維長１０００μｍ以下のカーボンナノファイバーが好ましい。
非イオン性含フッ素ポリマーとしては、ポリテトラフルオロエチレン等が挙げられる。
【００９５】
（固体高分子電解質膜）
固体高分子電解質膜１５は、プロトン伝導性ポリマーを含む膜である。
プロトン伝導性ポリマーとしては、本発明の電解質材料、公知の電解質材料が挙げられる。公知の電解質材料としては、上述の化合物（ｍ３）に基づく繰り返し単位とＴＦＥに基づく繰り返し単位とを有するポリマーの−ＳＯ２Ｆ基をスルホン酸基に変換したポリマー；化合物（ｍ４）に基づく繰り返し単位とＴＦＥに基づく繰り返し単位とを有するポリマーの−ＳＯ２Ｆ基をスルホン酸基に変換したポリマー等が挙げられる。
【００９６】
【化１６】
0005565410.tif 000017
【００９７】
ただし、Ｒｆ１、Ｒｆ２は、それぞれ単結合または炭素数１〜６の直鎖のペルフルオロアルキレン基（ただし、エーテル結合性酸素原子を有してもよい。）であり、ｑは、０または１である。
【００９８】
固体高分子電解質膜１５は、たとえば、電解質材料の液状組成物を基材フィルムまたは触媒層１１上に塗布し、乾燥させる方法（キャスト法）により形成できる。
液状組成物は、水酸基を有する有機溶媒および水を含む分散媒に、電解質材料を分散させた分散液である。
【００９９】
固体高分子電解質膜１５を安定化させるために、熱処理を行うことが好ましい。熱処理の温度は、電解質材料の種類にもよるが、１３０〜２００℃が好ましい。熱処理の温度が１３０℃以上であれば、電解質材料が過度に含水しなくなる。熱処理の温度が２００℃以下であれば、イオン交換基の熱分解が抑えられ、固体高分子電解質膜１５のプロトン伝導率の低下が抑えられる。
固体高分子電解質膜１５は、必要に応じて過酸化水素水で処理してもよい。
【０１００】
固体高分子電解質膜１５は、補強材で補強されていてもよい。補強材としては、多孔体、繊維、織布、不織布等が挙げられる。補強材の材料としては、ポリテトラフルオロエチレン、テトラフルオロエチレン−ヘキサフルオロプロピレン共重合体、テトラフルオロエチレン−ペルフルオロ（アルキルビニルエーテル）共重合体、ポリエチレン、ポリプロピレン、ポリフェニレンスルフィド等が挙げられる。
【０１０１】
固体高分子電解質膜１５は、耐久性をさらに向上させるために、セリウムおよびマンガンからなる群から選ばれる１種以上の原子を含んでいてもよい。セリウム、マンガンは、固体高分子電解質膜１５の劣化を引き起こす原因物質である過酸化水素を分解する。セリウム、マンガンは、イオンとして固体高分子電解質膜１５中に存在することが好ましく、イオンとして存在すれば固体高分子電解質膜１５中でどのような状態で存在してもかまわない。
固体高分子電解質膜１５は、乾燥を防ぐための保水剤として、シリカ、ヘテロポリ酸（リン酸ジルコニウム、リンモリブデン酸、リンタングステン酸等。）を含んでいてもよい。
【０１０２】
（膜電極接合体の製造方法）
膜電極接合体１０は、たとえば、下記の方法にて製造される。
（ｉ）固体高分子電解質膜１５上に触媒層１１を形成して膜触媒層接合体とし、該膜触媒層接合体をガス拡散層１２で挟み込む方法。
（ii）ガス拡散層１２上に触媒層１１を形成して電極（アノード１３、カソード１４）とし、固体高分子電解質膜１５を該電極で挟み込む方法。
【０１０３】
膜電極接合体１０がカーボン層１６を有する場合、膜電極接合体１０は、たとえば、下記の方法にて製造される。
（ｉ）基材フィルム上に、カーボンおよび非イオン性含フッ素ポリマーを含む分散液を塗布し、乾燥させてカーボン層１６を形成し、カーボン層１６上に触媒層１１を形成し、触媒層１１と固体高分子電解質膜１５とを貼り合わせ、基材フィルムを剥離して、カーボン層１６を有する膜触媒層接合体とし、該膜触媒層接合体をガス拡散層１２で挟み込む方法。
（ii）ガス拡散層１２上に、カーボンおよび非イオン性含フッ素ポリマーを含む分散液を塗布し、乾燥させてカーボン層１６を形成し、固体高分子電解質膜１５上に触媒層１１を形成した膜触媒層接合体を、カーボン層１６を有するガス拡散層１２で挟み込む方法。
【０１０４】
以上説明した膜電極接合体１０は、触媒層１１が本発明の電解質材料を含んでいるため、低加湿、無加湿条件下および高加湿条件下のいずれにおいても発電特性に優れる。
【０１０５】
＜固体高分子形燃料電池＞
本発明の膜電極接合体は、固体高分子形燃料電池に用いられる。固体高分子形燃料電池は、たとえば、２つのセパレータの間に膜電極接合体を挟んでセルを形成し、複数のセルをスタックすることにより製造される。
【０１０６】
セパレータとしては、燃料ガスまたは酸素を含む酸化剤ガス（空気、酸素等）の通路となる溝が形成された導電性カーボン板等が挙げられる。
固体高分子形燃料電池の種類としては、水素／酸素型燃料電池、直接メタノール型燃料電池（ＤＭＦＣ）等が挙げられる。ＤＭＦＣの燃料に用いるメタノールまたはメタノール水溶液は、液フィードであってもよく、ガスフィードであってもよい。
【実施例】
【０１０７】
以下に、実施例を挙げて本発明を具体的に説明するが、本発明はこれらの例によって限定されない。
例１〜９、１７〜２５は実施例であり、例１０〜１６、２６〜３２は比較例である。【０１０８】
（イオン交換容量）
０．３５Ｎの水酸化ナトリウム溶液を用いて、８０℃で７２時間かけてポリマー（Ｆ）を加水分解し、０．１Ｎの塩酸で未反応の水酸化ナトリウムを滴定することで、ポリマー（Ｈ）のイオン交換容量を求めた。【０１０９】
（ＴＱ）
ＴＱは、ポリマー（Ｆ）の分子量の指標であり、長さ１ｍｍ、内径１ｍｍのノズルから、２．９４ＭＰａの押出し圧力の条件でポリマー（Ｆ）の溶融押出しを行った際の押出し量が１００ｍｍ３／秒となる温度である。
フローテスタＣＦＴ−５００Ａ（島津製作所社製）を用い、温度を変えてポリマー（Ｆ）の押出し量を測定し、押出し量が１００ｍｍ３／秒となる温度（ＴＱ）を求めた。【０１１０】
（含水率）
ポリマー（Ｈ）の含水率は、下記方法により求めた。
温度ＴＱにてポリマー（Ｆ）を加圧プレス成形して、厚さ１００〜２００μｍのフィルムを得た。ついで、該フィルムを、メタノールの２０質量％および水酸化カリウムの１５質量％を含む水溶液に４０時間浸漬させることにより、該フィルム中のポリマー（Ｆ）の−ＳＯ２Ｆ基を加水分解し、−ＳＯ３Ｋ基に変換した。ついで、該フィルムを、３モル／Ｌの塩酸水溶液に２時間浸漬した。塩酸水溶液を交換し、同様の処理をさらに４回繰り返した。該フィルムを超純水で充分に水洗し、該フィルム中のポリマーの−ＳＯ３Ｋ基をスルホン酸基に変換して、ポリマー（Ｈ）のフィルムを得た。【０１１１】
さらに該フィルムを８０℃の温水中に１６時間浸漬した後、温水ごとフィルムを室温まで冷却した。水中よりフィルムを取り出し、表面に付着した水滴をふき取り、直ちにフィルムの含水時の質量を測定した。ついで、該フィルムをグローブボックス中に入れ、乾燥窒素を流した雰囲気中に２４時間以上放置し、フィルムを乾燥させた。そして、グローブボックス中でフィルムの乾燥質量を測定した。フィルムの含水時の質量と乾燥質量との差から、ポリマー（Ｈ）が含水時に吸収する水の質量を求めた。そして、下式よりポリマーの含水率を求めた。
含水率＝（ポリマー（Ｈ）が含水時に吸収する水の質量／フィルムの乾燥質量）×１００。【０１１２】
（化合物（ｍ１））
化合物（ｍ１−１）の合成：
国際公開第２００３／０３７８８５号パンフレットのｐ．３７−４２の実施例に記載の方法にしたがって、化合物（ｍ１−１）を合成した。【０１１３】
【化１７】
0005565410.tif 000018
【０１１４】
化合物（ｍ１−２）の合成：
特開２００５−３１４３８８号公報の例５に記載の方法にしたがって、化合物（ｍ１−２）を合成した。【０１１５】
【化１８】
0005565410.tif 000019
【０１１６】
化合物（ｍ１−３）の合成：
特開２００５−３１４３８８号公報の例４に記載の方法にしたがって、化合物（ｍ１−３）を合成した。【０１１７】
【化１９】
0005565410.tif 000020
【０１１８】
化合物（ｍ１−４）の合成：
特開２００９−０４０９０９号公報の例１−６に記載の方法にしたがって、化合物（ｍ１−４）を合成した。【０１１９】
【化２０】
0005565410.tif 000021
【０１２０】
（化合物（ｍ２））
化合物（ｍ２−１）：【０１２１】
【化２１】
0005565410.tif 000022
【０１２２】
化合物（ｍ２−２）：【０１２３】
【化２２】
0005565410.tif 000023
【０１２４】
（他のモノマー）
化合物（ｍ３−１）：【０１２５】
【化２３】
0005565410.tif 000024
【０１２６】
化合物（ｍ４−１）の合成：
特開２００８−２０２０３９号公報の例１に記載の方法にしたがって、化合物（ｍ４−１）を合成した。【０１２７】
【化２４】
0005565410.tif 000025
【０１２８】
化合物（ｍ５−２−１）：
ＣＦ２＝ＣＦＯ（ＣＦ２）４ＯＣＦ＝ＣＦ２  ・・・（ｍ５−２−１）。【０１２９】
（ラジカル開始剤）
化合物（ｉ−１）：【０１３０】
【化２５】
0005565410.tif 000026
【０１３１】
化合物（ｉ−２）：
（Ｃ３Ｆ７ＣＯＯ）２  ・・・（ｉ−２）。
化合物（ｉ−３）：
（ＣＨ３）２（ＣＮ）Ｃ−Ｎ＝Ｎ−Ｃ（ＣＮ）（ＣＨ３）２  ・・・（ｉ−３）。【０１３２】
（溶媒）
化合物（ｓ−１）：
ＣＣｌＦ２ＣＦ２ＣＨＣｌＦ  ・・・（ｓ−１）。
化合物（ｓ−２）：
ＣＨ３ＣＣｌ２Ｆ  ・・・（ｓ−２）。【０１３３】
〔例１〕
内容積１２５ｍＬのステンレス製オートクレーブに、化合物（ｍ１−１）の９．１６ｇ、化合物（ｍ２−１）の５．６７ｇ、化合物（ｓ−１）の５．０ｇおよび化合物（ｉ−１）の２．４ｍｇを仕込み、液体窒素による冷却下、充分脱気した。その後、６５℃に昇温して、２３．５時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−１）を得た。収量は６．３５ｇであった。このポリマー（Ｆ−１）を用いて、ポリマー（Ｆ−１）のＴＱ、およびポリマー（Ｈ−１）のイオン交換容量、含水率を測定した。結果を表１に示す。【０１３４】
ポリマー（Ｆ−１）を、メタノールの２０質量％および水酸化カリウムの１５質量％を含む水溶液に４０時間浸漬させることにより、ポリマー（Ｆ−１）中の−ＳＯ２Ｆ基を加水分解し、−ＳＯ３Ｋ基に変換した。ついで、該ポリマーを、３モル／Ｌの塩酸水溶液に２時間浸漬した。塩酸水溶液を交換し、同様の処理をさらに４回繰り返した。ポリマーを超純水で充分に水洗し、ポリマー中の−ＳＯ３Ｋ基がスルホン酸基に変換されたポリマー（Ｈ−１）を得た。【０１３５】
ポリマー（Ｈ−１）に、エタノールと水との混合溶媒（エタノール／水＝７０／３０質量比）を加え、固形分濃度を１５質量％に調整し、オートクレーブを用い１２５℃で８時間、撹拌した。さらに水を加え、固形分濃度を７.０質量％に調整し、ポリマー（Ｈ−１）が分散媒に分散した液状組成物（Ｄ−１）を得た。分散媒の組成は、エタノール／水＝３５／６５（質量比）であった。【０１３６】
〔例２〕
内容積１２５ｍＬのステンレス製オートクレーブに、化合物（ｍ１−１）の９．２６ｇ、化合物（ｍ２−１）の５．０３ｇ、化合物（ｓ−１）の１７．５ｇおよび化合物（ｉ−１）の２８．３ｍｇを仕込み、液体窒素による冷却下、充分脱気した。その後、６５℃に昇温して、８時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−２）を得た。収量は９．８ｇであった。このポリマー（Ｆ−２）を用いて、ポリマー（Ｆ−２）のＴＱ、およびポリマー（Ｈ−２）のイオン交換容量、含水率を測定した。結果を表１に示す。
ポリマー（Ｆ−２）を用いて、例１と同様の方法で、ポリマー（Ｈ−２）、液状組成物（Ｄ−２）を得た。【０１３７】
〔例３〕
内容積１２５ｍＬのステンレス製オートクレーブに、化合物（ｍ１−１）の８．９５ｇ、化合物（ｍ２−１）の５．７３ｇ、化合物（ｓ−１）の７．１ｇ、および３．２質量％の化合物（ｉ−２）を含む化合物（ｓ−１）溶液の２６５ｍｇを仕込み、液体窒素による冷却下、充分脱気した。その後、２１℃に昇温して、１６．３時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−３）を得た。収量は１２．４ｇであった。このポリマー（Ｆ−３）を用いて、ポリマー（Ｆ−３）のＴＱ、およびポリマー（Ｈ−３）のイオン交換容量、含水率を測定した。結果を表１に示す。
ポリマー（Ｆ−３）を用いて、例１と同様の方法で、ポリマー（Ｈ−３）、液状組成物（Ｄ−３）を得た。【０１３８】
〔例４〕
内容積１２５ｍＬのステンレス製オートクレーブに、化合物（ｍ１−１）の１０．５ｇ、化合物（ｍ２−１）の２．０ｇ、化合物（ｍ５−２−１）の０．８５ｇ、および３．２質量％の化合物（ｉ−２）を含む化合物（ｓ−１）溶液の３８０ｍｇを仕込み、液体窒素による冷却下、充分脱気する。その後、２１℃に昇温して、１７時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−４）を得る。収量は５．４ｇである。このポリマー（Ｆ−４）を用いて、ポリマー（Ｆ−４）のＴＱ、およびポリマー（Ｈ−４）のイオン交換容量、含水率を測定する。結果を表１に示す。
ポリマー（Ｆ−４）を用いて、例１と同様の方法で、ポリマー（Ｈ−４）、液状組成物（Ｄ−４）を得る。【０１３９】
〔例５〕
内容積１２５ｍＬのステンレス製オートクレーブに、化合物（ｍ１−３）の１０．６ｇ、化合物（ｍ２−１）の６．０ｇ、化合物（ｓ−１）の５．４ｇおよび化合物（ｉ−１）の２．７ｍｇを仕込み、液体窒素による冷却下、充分脱気する。その後、６５℃に昇温して、２０時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−５）を得る。収量は８．０ｇである。このポリマー（Ｆ−５）を用いて、ポリマー（Ｆ−５）のＴＱ、およびポリマー（Ｈ−５）のイオン交換容量、含水率を測定する。結果を表１に示す。
ポリマー（Ｆ−５）を用いて、例１と同様の方法で、ポリマー（Ｈ−５）、液状組成物（Ｄ−５）を得る。【０１４０】
〔例６〕
内容積１２５ｍＬのステンレス製オートクレーブに、化合物（ｍ１−２）の７．０ｇ、化合物（ｍ２−１）の５．１ｇ、化合物（ｓ−１）の４．５ｇおよび化合物（ｉ−１）の４．５ｍｇを仕込み、液体窒素による冷却下、充分脱気する。その後、６５℃に昇温して、１６時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−６）を得る。収量は６．８ｇである。このポリマー（Ｆ−６）を用いて、ポリマー（Ｆ−６）のＴＱ、およびポリマー（Ｈ−６）のイオン交換容量、含水率を測定する。結果を表１に示す。
ポリマー（Ｆ−６）を用いて、例１と同様の方法で、ポリマー（Ｈ−６）、液状組成物（Ｄ−６）を得る。【０１４１】
〔例７〕
内容積１２５ｍＬのステンレス製オートクレーブに、化合物（ｍ１−４）の７．２ｇ、化合物（ｍ２−１）の５．５ｇおよび化合物（ｉ−１）の２．０ｍｇを仕込み、液体窒素による冷却下、充分脱気する。その後、６５℃に昇温して、１８時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−７）を得る。収量は７．０ｇである。このポリマー（Ｆ−７）を用いて、ポリマー（Ｆ−７）のＴＱ、およびポリマー（Ｈ−７）のイオン交換容量、含水率を測定する。結果を表１に示す。
ポリマー（Ｆ−７）を用いて、例１と同様の方法で、ポリマー（Ｈ−７）、液状組成物（Ｄ−７）を得る。【０１４２】
〔例８〕
内容積３１ｍＬのステンレス製オートクレーブに、化合物（ｍ１−１）の７．２ｇ、化合物（ｍ２−１）の３．９ｇ、化合物（ｓ−１）の１２．５ｇ、ＴＦＥの２．０ｇおよび化合物（ｉ−１）の５．９ｍｇを仕込み、液体窒素による冷却下、充分脱気した。その後、６５℃に昇温して、６時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−８）を得た。収量は６．１ｇであった。このポリマー（Ｆ−８）を用いて、ポリマー（Ｆ−８）のＴＱ、およびポリマー（Ｈ−８）のイオン交換容量、含水率を測定した。結果を表１に示す。
ポリマー（Ｆ−８）を用いて、例１と同様の方法で、ポリマー（Ｈ−８）、液状組成物（Ｄ−８）を得た。【０１４３】
〔例９〕
内容積１２５ｍＬのステンレス製オートクレーブに、化合物（ｍ１−１）の９．１５ｇ、化合物（ｍ２−２）の８．６０ｇおよび化合物（ｉ−１）の９．０ｍｇを仕込み、液体窒素による冷却下、充分脱気する。その後、６５℃に昇温して、１５時間保持した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−９）を得る。収量は８．８ｇである。このポリマー（Ｆ−９）を用いて、ポリマー（Ｆ−９）のＴＱ、およびポリマー（Ｈ−９）のイオン交換容量、含水率を測定する。結果を表１に示す。
ポリマー（Ｆ−９）を用いて、例１と同様の方法で、ポリマー（Ｈ−９）、液状組成物（Ｄ−９）を得る。【０１４４】
〔例１０〕
内容積２３０ｍＬのステンレス製オートクレーブに、化合物（ｍ３−１）の１２３．８ｇ、化合物（ｓ−１）の６３．６ｇおよび化合物（ｉ−３）の６３．６ｍｇを仕込み、液体窒素による冷却下、充分脱気した。その後、７０℃に昇温して、ＴＦＥを系内に導入し、圧力を１．１４ＭＰａＧに保持した。８時間撹拌した後、オートクレーブを冷却して反応を停止した。
生成物を化合物（ｓ−１）で希釈した後、これに化合物（ｓ−２）を添加し、ポリマーを凝集してろ過した。その後、化合物（ｓ−１）中でポリマーを撹拌し、化合物（ｓ−２）で再凝集し、８０℃で一晩減圧乾燥し、ポリマー（Ｆ−１０）を得た。収量は２５．２ｇであった。このポリマー（Ｆ−１０）を用いて、ポリマー（Ｆ−１０）のＴＱ、およびポリマー（Ｈ−１０）のイオン交換容量、含水率を測定した。結果を表１に示す。
ポリマー（Ｆ−１０）を用いて、例１と同様の方法で、ポリマー（Ｈ−１０）、液状組成物（Ｄ−１０）を得た。【０１４５】
〔例１１〕
内容積２３０ｍＬのステンレス製オートクレーブに、化合物（ｍ４−１）の１４０．０ｇ、化合物（ｓ−１）の３０．２ｇおよび化合物（ｉ−３）の１７０ｍｇを仕込み、液体窒素による冷却下、充分脱気する。その後、６５℃に昇温して、ＴＦＥを系内に導入し、圧力を１．２３ＭＰａＧに保持する。６５℃で７．２時間撹拌した後、系内のガスをパージし、オートクレーブを冷却して反応を停止する。
生成物を化合物（ｓ−１）で希釈した後、これに化合物（ｓ−２）を添加し、ポリマーを凝集してろ過する。その後、化合物（ｓ−１）中でポリマーを撹拌し、化合物（ｓ−２）で再凝集し、８０℃で一晩減圧乾燥し、ポリマー（Ｆ−１１）を得る。収量は２７．２ｇである。このポリマー（Ｆ−１１）を用いて、ポリマー（Ｆ−１１）のＴＱ、およびポリマー（Ｈ−１１）のイオン交換容量、含水率を測定する。結果を表１に示す。
ポリマー（Ｆ−１１）を用いて、例１と同様の方法で、ポリマー（Ｈ−１１）を得る。【０１４６】
ポリマー（Ｈ−１１）に、エタノール、水および１−ブタノールの混合溶媒（エタノール／水／１−ブタノール＝３５／５０／１５質量比）を加え、固形分濃度を１５質量％に調整し、オートクレーブを用い１２５℃で８時間、撹拌する。さらに水を加え、固形分濃度を９質量％に調整し、ポリマー（Ｈ−１１）が分散媒に分散した液状組成物（Ｄ−１１）を得る。分散媒の組成は、エタノール／水／１−ブタノール＝２０／７０／１０（質量比）である。【０１４７】
〔例１２〕
内容積１２５ｍＬのステンレス製オートクレーブに、化合物（ｍ１−１）の９．３８ｇ、化合物（ｍ２−１）の１１．３６ｇ、化合物（ｓ−１）の２８．５９ｇおよび化合物（ｉ−１）の８０．２ｍｇを仕込み、液体窒素による冷却下、充分脱気した。その後、６５℃に昇温して、５．６時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−１２）を得た。収量は１４．０ｇであった。このポリマー（Ｆ−１２）を用いて、ポリマー（Ｆ−１２）のＴＱ、およびポリマー（Ｈ−１２）のイオン交換容量、含水率を測定した。結果を表１に示す。
ポリマー（Ｆ−１２）を用いて、例１と同様の方法で、ポリマー（Ｈ−１２）、液状組成物（Ｄ−１２）を得た。【０１４８】
〔例１３〕
内容積１２５ｍＬのステンレス製オートクレーブに、化合物（ｍ１−１）の９．９９ｇ、化合物（ｍ２−１）の１１．４４ｇ、化合物（ｓ−１）の２８．５８ｇおよび化合物（ｉ−１）の１００ｍｇを仕込み、液体窒素による冷却下、充分脱気した。その後、６５℃に昇温して、３．５時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−１３）を得た。収量は１４．２ｇであった。このポリマー（Ｆ−１３）を用いて、ポリマー（Ｆ−１３）のＴＱ、およびポリマー（Ｈ−１３）のイオン交換容量、含水率を測定した。結果を表１に示す。
ポリマー（Ｆ−１３）を用いて、例１と同様の方法で、ポリマー（Ｈ−１３）、液状組成物（Ｄ−１３）を得た。【０１４９】
〔例１４〕
内容積１２５ｍＬのステンレス製オートクレーブに、化合物（ｍ２−１）の４．５ｇ、化合物（ｍ３−１）の８０．０ｇ、および３．２質量％の化合物（ｉ−２）を含む化合物（ｓ−１）溶液の３０．０ｍｇを仕込み、液体窒素による冷却下、充分脱気する。その後、２１℃に昇温して、１５時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−１４）を得る。収量は４．５ｇである。このポリマー（Ｆ−１４）を用いて、ポリマー（Ｆ−１４）のＴＱ、およびポリマー（Ｈ−１４）のイオン交換容量、含水率を測定する。結果を表１に示す。
ポリマー（Ｆ−１４）を用いて、例１と同様の方法で、ポリマー（Ｈ−１４）、液状組成物（Ｄ−１４）を得る。【０１５０】
〔例１５〕
内容積１２５ｍＬのステンレス製オートクレーブに、化合物（ｍ１−１）の０．９ｇ、化合物（ｍ４−１）の９３．６６ｇ、ＴＦＥの１５．４ｇ、および３．２質量％の化合物（ｉ−２）を含む化合物（ｓ−１）溶液の５．０ｍｇを仕込み、液体窒素による冷却下、充分脱気する。その後、２１℃に昇温して、１５時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−１５）を得る。収量は９．７ｇである。このポリマー（Ｆ−１５）を用いて、ポリマー（Ｆ−１５）のＴＱ、およびポリマー（Ｈ−１５）のイオン交換容量、含水率を測定する。結果を表１に示す。
ポリマー（Ｆ−１５）を用いて、例１と同様の方法で、ポリマー（Ｈ−１５）、液状組成物（Ｄ−１５）を得る。【０１５１】
〔例１６〕
内容積１２５ｍＬのステンレス製オートクレーブに、化合物（ｍ１−１）の４.１６ｇ、化合物（ｍ２−１）の２.２６ｇ、化合物（ｓ−１）の７９.０ｇおよび化合物（ｉ−１）の２５５ｍｇを仕込み、液体窒素による冷却下、充分脱気する。その後、６５℃に昇温して、６時間撹拌した後、オートクレーブを冷却して反応を停止する。
生成物を化合物（ｓ−１）で希釈した後、これにｎ−ヘキサンを添加し、ポリマーを凝集してろ過する。その後、化合物（ｓ−１）中でポリマーを撹拌し、ｎ−ヘキサンで再凝集し、８０℃で一晩減圧乾燥し、ポリマー（Ｆ−１６）を得る。収量は４.３ｇである。このポリマー（Ｆ−１６）を用いて、ポリマー（Ｆ−１６）のＴＱ、およびポリマー（Ｈ−１６）のイオン交換容量、含水率を測定する。結果を表１に示す。
ポリマー（Ｆ−１６）を用いて、例１と同様の方法で、ポリマー（Ｈ−１６）、液状組成物（Ｄ−１６）を得る。【０１５２】
【表１】
0005565410.tif 000027
【０１５３】
〔例１７〕
カーボン粉末に白金を５０質量％担持した担持触媒の１０ｇに水の３９ｇを加え、１０分間超音波を照射し、触媒の分散液を得た。触媒の分散液に、液状組成物（Ｄ−１）の６０ｇを加え、さらにエタノールの６４ｇを加えて固形分濃度を８質量％とし、触媒層形成用液を得た。該液を別途用意したエチレンとテトラフルオロエチレンとの共重合体からなるシート（商品名：アフレックス１００Ｎ、旭硝子社製、厚さ１００μｍ）（以下、ＥＴＦＥシートと記す。）上に塗布し、８０℃で３０分乾燥させ、さらに１６５℃で３０分の熱処理を施し、白金量が０．３５ｍｇ／ｃｍ２の触媒層を形成した。【０１５４】
液状組成物（Ｄ−１１）をＥＴＦＥシート上にダイコータにて塗布し、８０℃で３０分乾燥し、さらに１９０℃で３０分の熱処理を施し、厚さ２０μｍの固体高分子電解質膜を形成した。
固体高分子電解質膜からＥＴＦＥシートを剥離した後、固体高分子電解質膜を２枚の触媒層（ＥＴＦＥフィルム付き）で挟み、プレス温度１６０℃、プレス時間５分、圧力３ＭＰａの条件にて加熱プレスし、固体高分子電解質膜の両面に触媒層を接合し、触媒層からＥＴＦＥフィルムを剥離して、電極面積２５ｃｍ２の膜触媒層接合体を得た。【０１５５】
カーボンペーパーからなるガス拡散層上に、カーボンとポリテトラフルオロエチレンとからなるカーボン層を形成した。
カーボン層と触媒層とが接するように、膜触媒層接合体を２枚のガス拡散層で挟み、膜電極接合体を得た。
膜電極接合体を発電用セルに組み込み、下記の２つの条件下で発電特性の評価を実施した。【０１５６】
（発電条件１）
膜電極接合体の温度を１００℃に維持し、アノードに水素（利用率５０％）、カソードに空気（利用率５０％）を、それぞれ１７５ｋＰａ（絶対圧力）に加圧して供給した。水素および空気ともに加湿をせずに供給し、電流密度が１．０Ａ／ｃｍ２のときのセル電圧を記録し、下記基準にて評価した。結果を表２に示す。
◎：セル電圧が０.６Ｖ以上。
○：セル電圧が０.５５Ｖ以上、０.６Ｖ未満。
△：セル電圧が０.５Ｖ以上、０.５５Ｖ未満。
×：セル電圧が０.４Ｖ以上、０.５Ｖ未満。
××：セル電圧が０.４Ｖ未満。【０１５７】
（発電条件２）
膜電極接合体の温度を８０℃に維持し、アノードに水素（利用率５０％）、カソードに空気（利用率５０％）を、それぞれ１７５ｋＰａ（絶対圧力）に加圧して供給した。水素および空気ともに相対湿度１００％ＲＨで供給し、電流密度が１．５Ａ／ｃｍ２のときのセル電圧を記録し、下記基準にて評価した。結果を表２に示す。
○：セル電圧が０.５Ｖ以上。
△：セル電圧が０.５Ｖ未満。
×：発電できなかった。【０１５８】
〔例１８〜３２〕
触媒層を形成するのに用いた液状組成物（Ｄ−１）を、それぞれ液状組成物（Ｄ−２）〜（Ｄ−１６）に変更した以外は、例１７と同様の方法で膜電極接合体を製造し、発電特性の評価を実施した。評価結果を表２に示す。【０１５９】
【表２】
0005565410.tif 000028
【産業上の利用可能性】
【０１６０】
本発明の電解質材料は、固体高分子形燃料電池用の電解質材料として有用である。また、他の用途（水電解、過酸化水素製造、オゾン製造、廃酸回収等に用いるプロトン選択透過膜；食塩電解、レドックスフロー電池の隔膜、脱塩または製塩に用いる電気透析用陽イオン交換膜等）にも用いることができる。
なお、２００９年５月２９日に出願された日本特許出願２００９−１３０３６１号の明細書、特許請求の範囲、図面及び要約書の全内容をここに引用し、本発明の明細書の開示として、取り入れるものである。
【符号の説明】
【０１６１】
１０  膜電極接合体
１１  触媒層
１２  ガス拡散層
１３  アノード
１４  カソード
１５  固体高分子電解質膜
１６  カーボン層
【図１】
0005565410.tif 000033
【図２】
0005565410.tif 000034